(57)【特許請求の範囲】
【請求項１】
Ａ成分として、下記一般式［２］
【化１】
0004162304.tif 000010
（ただし式中、Ｒ5は水素原子又はメチル基である。）で表される２−（メタ）アクリロイルオキシエチルホスホリルコリンとラウリルメタクリレートからなる重合体０．００１〜５ｗ／ｖ％と、
Ｂ成分として、ポリヘキサメチレンビグアニド１０-6〜１ｗ／ｖ％
Ｃ成分として、緩衝剤０．０１〜１．５ｗ／ｖ％
Ｄ成分として、無機塩化物０．０１〜１．５ｗ／ｖ％
Ｅ成分として、界面活性剤０〜５ｗ／ｖ％
Ｆ成分として、キレート剤０〜１ｗ／ｖ％
を含むことを特徴とするコンタクトレンズ用溶液。
【発明の詳細な説明】
【０００１】
【発明の属する技術分野】
本発明はコンタクトレンズ用溶液に関する。より詳細にはコンタクトレンズの洗浄、保存、すすぎ、消毒等を行うと同時にコンタクトレンズに防汚性および親水性を付与するためのコンタクトレンズ用溶液に関するものである。
【０００２】
【従来の技術】
現在、一般に使用されているコンタクトレンズは、非含水性コンタクトレンズ（ハードコンタクトレンズと、ソフトコンタクトレンズが含まれる）と含水性コンタクトレンズ（ソフトコンタクトレンズが含まれる）に大別される。非含水性コンタクトレンズは、含水性コンタクトレンズと比較して材料が安定であり、またそのメンテナンスも容易であり、例えばメチルメタクリレートを主成分とするものや、シリル系メタクリレートまたはフッ素系メタクリレートなどを主成分とする高酸素透過性ハードコンタクトレンズ等が使用されている。しかしながら非含水性ハードコンタクトレンズの装用時は表面が疎水的であるために異物感を感じる。特に高酸素透過性ハードコンタクトレンズは疎水性が高いために、装用感の低下とともにタンパク質や脂質の汚れが付着しやすいという欠点がある。これらの欠点を解消する方法として、疎水性の表面を親水化するためのプラズマ処理や、酸性または塩基性物質による化学処理を行う方法などが知られている。しかしこれらの方法では親水性の維持が困難であり、また処理によるレンズの変性及び処理工程の手間などにも問題がある。その他の方法として、例えば特公昭４８−３７９１０号公報においては、ポリビニルアルコール、ヒドロキシエチルセルロース、ポリビニルピロリドン等の水溶性ポリマーを含有する溶液にコンタクトレンズを浸す方法が提案されている。また米国特許４，４２１，７４８号明細書においては、ポリビニルアルコールや可溶性セルロースの生理食塩水溶液からなる人工涙液による利用などが開示されている。しかし、これらの方法はいずれも市販されているコンタクトレンズ用洗浄保存液でレンズを洗浄すると全く効果が無くなってしまうなど、コンタクトレンズの親水化、その持続性、装用感の向上などに限度がある。また、タンパク質、脂質等の汚れの洗浄及び付着防止には有効ではない。このように非含水コンタクトレンズに対して親水性、防汚性を付与する溶液の開発が望まれている。
【０００３】
一方、含水性コンタクトレンズは、ポリヒドロキシエチルメタクリレートや他の水溶性高分子からなるハイドロゲルであり、含水率を向上させるためにその組成内にメタクリル酸の添加等が行われている。含水率の高いものほど、装用感に優れている。しかしながらハイドロゲルであるために菌に侵されやすく、煮沸消毒、過酸化水素消毒、化学消毒等のメンテナンスが必須である。また含水率向上のために用いられるメタクリル酸は、タンパク質の汚れを生じる問題点も有する。したがって含水性コンタクトレンズに対して、消毒の効果を持ち、かつ防汚性を有する溶液の開発が望まれている。
上記問題点を解決すべく特開平５−１０７５１２号公報、特開平７−１６６１５４号公報などには、ホスホリルコリン基を有するポリマーを含む溶液を用いる方法が提案されている。しかし、これらの方法では汚れの付着の抑制や親水性の付与は、可能であるが、コンタクトレンズの消毒や汚れの洗浄を行うことができない。
また、ポリヘキサメチレンビグアニドを用いたコンタクトレンズ用溶液としては、フランス特許ＦＲ２５１７２０８号および米国特許ＵＳＰ４７５８５９５号明細書に開示されている。これらの特許には、消毒および防腐効果、洗浄効果については記載されているがコンタクトレンズに対して防汚性や親水性を付与する特定のホスホリルコリン類似基を有する重合体との組み合わせ効果については記載されていない。
したがって、コンタクトレンズ溶液として必要な洗浄、保存、すすぎ、消毒等の機能に加えて、コンタクトレンズに防汚性、親水性を付与するための機能を有するコンタクトレンズ溶液の開発が望まれているのが現状である。
【０００４】
【発明が解決しようとする課題】
本発明の目的は、簡便な浸漬処理によりコンタクトレンズの洗浄、保存、すすぎ、消毒を行うと同時に、コンタクトレンズに防汚性および親水性を付与することのできるコンタクトレンズ用溶液を提供することにある。
【０００５】
【課題を解決するための手段】
本発明者らは、前記の問題点に鑑み、鋭意検討した結果、特定のホスホリルコリン類似基を有する重合体とポリヘキサメチレンビグアニド、緩衝剤、無機塩化物、界面活性剤、キレート剤の組み合わせにより問題点を解決できることを見いだし、本発明を完成した。即ち、本発明は、次の（１）〜（３）である
（１）Ａ成分として、側鎖にホスホリイルコリン類似基を有する（メタ）アクリル酸誘導体を構成成分として含有する重合体０．００１〜５ｗ／ｖ％と、
Ｂ成分として、ポリヘキサメチレンビグアニド１０−６〜１ｗ／ｖ％
Ｃ成分として、緩衝剤０．０１〜１．５ｗ／ｖ％
Ｄ成分として、無機塩化物０．０１〜１．５ｗ／ｖ％
Ｅ成分として、界面活性剤０〜５ｗ／ｖ％
Ｆ成分として、キレート剤０〜１ｗ／ｖ％
を含むことを特徴とするコンタクトレンズ用溶液。
（２）Ａ成分の重合体の構成成分が下記一般式［１］
【０００６】
【化３】
0004162304.tif 000002
【０００７】
｛式中Ｒ1、Ｒ2およびＲ3は水素原子又は炭素原子１〜８のアルキル基を示し、同一又は異なる基であってもよく、Ｒ4は炭素数２〜４のアルキレン基である。また、Ｒ5は水素原子又はメチル基で、Ｒ6は−（ＧＯ）ｍＧ−で表される基（ここで、Ｇは炭素数２〜１２の二価の炭化水素基で、ｍはそのオキシアルキレン基の平均付加モル数で、０〜１０である。）である。｝で表される（メタ）アクリル酸誘導体であり、重合体の重量平均分子量が１，０００〜５，０００，０００である前記のコンタクトレンズ用溶液。
（３）Ａ成分の重合体の構成成分が下記一般式［２］
【０００８】
【化４】
0004162304.tif 000003
【０００９】
（ただし式中、Ｒ5は水素原子又はメチル基である。）
で表される２−（メタ）アクリロイルオキシエチルホスホリルコリンを含有する単量体組成物の重合体である前記のコンタクトレンズ用溶液。
【００１０】
【発明の実施の形態】
本発明のコンタクトレンズ用溶液において、用いる重合体は、側鎖にホスホリルコリン類似基を有する重合体（ＰＣ重合体１と略す）であり、具体的には、ホスホリルコリン類似基含有（メタ）アクリレートモノマー（以下、ＰＣ単量体２と略す）を構成成分としてなる重合体である。ＰＣ単量体２は次の一般式［１］で表される。
【００１１】
【化５】
0004162304.tif 000004
【００１２】
ここで式中、Ｒ1、Ｒ2およびＲ3は水素原子又は炭素原子１〜８のアルキル基を示し、同一又は異なる基であってもよく、Ｒ4は炭素数２〜４のアルキレン基である。また、Ｒ5は水素原子又はメチル基で、Ｒ6は−（ＧＯ）ｍＧ−で表される基（ここで、Ｇは炭素数２〜１２の二価の炭化水素基で、ｍはそのオキシアルキレン基の平均付加モル数で、０〜１０である。）である。
本発明の重合体を構成するＰＣ単量体２としては、具体的には例えば、２−（メタ）アクリロイルオキシエチル−２’−（トリメチルアンモニオ）エチルホスフェート、３−（メタ）アクリロイルオキシプロピル−２’−（トリメチルアンモニオ）エチルホスフェート、４−（メタ）アクリロイルオキシブチル−２’−（トリメチルアンモニオ）エチルホスフェート、２−（メタ）アクリロイルオキシエチル−２’−（トリエチルアンモニオ）エチルホスフェート、２−（メタ）アクリロイルオキシエチル−２’−（トリブチルアンモニオ）エチルホスフェート、２−（メタ）アクリロイルオキシエトキシエチル−２’−（トリメチルアンモニオ）エチルホスフェート、２−（メタ）アクリロイルオキシジエトキシエチル−２’−（トリメチルアンモニオ）エチルホスフェート、２−（メタ）アクリロイルオキシエチル−２’−（２”−トリヒドロキシエチルアンモニオ）エチルホスフェート等を挙げることができる。
これらの中から、入手性等の点から、より好ましくは２−（メタ）アクリロイルオキシエチル−２’−（トリメチルアンモニオ）エチルホスフェートが挙げられる。２−（メタ）アクリロイルオキシエチル−２’−（トリメチルアンモニオ）エチルホスフェートは、２−メタアクリロイルオキシエチルホスホリルコリンともいい、下記一般式［２］
【００１３】
【化６】
0004162304.tif 000005
【００１４】
（ただし式中、Ｒ5は水素原子又はメチル基である。）
で表される。
これらＰＣ単量体２は、得られるポリマーに水溶性、防汚性及び親水性等を付与することができる。
【００１５】
本発明におけるＡ成分の重合体は、前記のＰＣ単量体２を単独で重合させたものあるいは、ＰＣ単量体とさらに共重合可能な他のビニルモノマーを共重合させたポリマーである。
前記共重合可能な他のビニルモノマーとしては、具体的には例えば、スチレン、メチルスチレン、クロロスチレン等のスチレン系モノマー；酢酸ビニル、プロピオン酸ビニル等のビニルエステル系モノマー；エチルビニルエーテル等のビニルエーテル系モノマー；メチル（メタ）アクリレート、エチル（メタ）アクリレート、ｎ−ブチル（メタ）アクリレート、ラウリル（メタ）アクリレート、ステアリル（メタ）アクリレート、２−エチルヘキシル（メタ）アクリレート等のアルキル（メタ）アクリレート系モノマー；（メタ）アクリル酸、（メタ）アクリル酸ナトリウム；２−ヒドロキシエチル（メタ）アクリレート、２−ヒドロキシプロピル（メタ）アクリレート、グリセロールモノ（メタ）アクリレート等の水酸基含有（メタ）アクリレート；ポリエチレングリコールモノ（メタ）アクリレート、ポリプロピレングリコールモノ（メタ）アクリレート等のポリアルキレングリコールモノ（メタ）アクリレート；（メタ）アクリル酸アミド、Ｎ−ビニルピロリドン、アクリロニトリル等の含窒素モノマー；塩化ビニル、塩化ビニリデン、エチレン、プロピレン、イソブチレン等のハロゲン置換炭化水素系又は炭化水素系モノマーを挙げることができる。
これらの共重合可能な他のビニルモノマーは、１種を用いてもよいし、２種以上を併用することもできる。
より好ましくは、ｎ−アルキル（メタ）アクリレート、水酸基含有（メタ）アクリレートが挙げられる。
【００１６】
本発明のＰＣ単量体２と共重合可能な他のビニルモノマーとを共重合させる際の仕込量は、好ましくはＰＣ単量体２、１０〜１００未満重量％、より好ましくは４０〜９８重量％に対して、共重合可能な他のビニルモノマー１〜９０重量％、より好ましくは２〜６０重量％である。仕込量が１０重量％未満では共重合体に親水性を付与する効果が発揮できない。
本発明におけるＡ成分は、コンタクトレンズ用溶液において、コンタクトレンズに防汚性、親水性等を付与することができる他、溶液の粘度調整剤として作用する。
【００１７】
Ａ成分のＰＣ重合体１は、本発明に用いられる各モノマー（単量体）成分を重合開始剤の存在下、窒素、二酸化炭素、ヘリウム等の不活性ガスで置換または雰囲気においてラジカル重合、例えば塊状重合、懸濁重合、乳化重合、溶液重合等の公知の方法により調整することができる。この際、用いられる重合開始剤としては、通常のラジカル重合開始剤であれば特に限定されるものではないが、例えば過酸化ベンゾイル、過酸化ラウロイル、ジイソプロピルペルオキシジカーボネート、ｔ−ブチルペルオキシ−２−エチルヘキサノエート、ｔ−ブチルペルオキシピバレート、ｔ−ブチルペルオキシジイソブチレート、アゾビスイソブチロニトリル、アゾビスイソジメチルバレロニトリル、過硫酸塩及び過硫酸塩−亜硫酸水素塩系等を挙げることができる。
【００１８】
重合開始剤の仕込量は、モノマー成分１００重量部に対して０．０００１〜１０重量部が好ましく、更に０．０１〜５重量部が望ましい。また重合温度は２０〜１００℃が好ましく、重合時間は０．５〜７２時間が望ましい。
得られる重合体の分子量は、重合温度、重合開始剤及び重合度調整剤等の使用量によっても異なるが、重量平均分子量で１，０００〜５，０００，０００が好ましく、特にコンタクトレンズ溶液への溶解性、溶液の粘度やコンタクトレンズへの付着性から１０，０００〜１，０００，０００が望ましい。
【００１９】
本発明の溶液中に用いられるＡ成分の濃度は０．００１〜５ｗ／ｖ％、より好ましくは０．０５〜３ｗ／ｖ％の範囲である。前記濃度が０．００１ｗ／ｖ％未満では、前記Ａ成分のポリマーの効果が不十分で、また３ｗ／ｖ％を越えると粘性が高くなるため好ましくない。
【００２０】
本発明に用いられるＢ成分は、ポリヘキサメチレンビグアニド（以下、ＰＨＭＢと略す）である。次の一般式［３］
【００２１】
【化７】
0004162304.tif 000006
【００２２】
で表される。ここで、ｎは［  ］内の繰り返し単位を示す数で、２〜５００であり、好ましくは、ｎが４〜１８である。またＰＨＭＢの水溶性塩としては、塩酸塩、ホウ酸塩、酢酸塩、グルコン酸塩、スルホン酸塩、酒石酸塩およびクエン酸塩等が挙げられる。入手性の点からより好ましくは、ｎが４〜１４であるＰＨＭＢの塩酸塩が挙げられる。市販品としては、例えば、ゼネカ（株）社製  商品名、Ｐｒｏｘｅｌ  ＩＢ、ｎが平均１２のものが挙げられる。
ポリヘキサメチレンビグアニドは、消毒剤として機能し、その濃度は１０-6ｗ／ｖ％〜１ｗ／ｖ％の範囲である。前記濃度が１０-6ｗ／ｖ％未満では消毒能力が不十分であり、１ｗ／ｖ％を越えると眼や皮膚への刺激や角膜細胞に対する安全性の面で問題があるので好ましくない。
【００２３】
本発明に用いられるＣ成分は、緩衝剤でありｐＨを制御する機能を有する。前記緩衝剤として具体的には塩酸、酢酸、クエン酸、水酸化ナトリウム、ホウ酸、ホウ酸塩（ホウ砂等）、リン酸塩（リン酸一ナトリウム、リン酸二ナトリウム、リン酸一カリウム、リン酸二カリウム等）、クエン酸塩（クエン酸ナトリウム等）、トリス（ヒドロキシメチル）アミノメタン又はこれらの混合物等を好ましく挙げることができる。前記記載の緩衝剤の濃度は０．０１〜１．５ｗ／ｖ％であり、より好ましくは０．０５〜１ｗ／ｖ％の範囲である。前記濃度が０．０１ｗ／ｖ％未満では、緩衝能が低くｐＨを制御することが困難であり、また１．５ｗ／ｖ％を越えると他の成分の溶解性を損なうので好ましくない。
【００２４】
本発明に用いられるＤ成分は、無機塩化物であり浸透度を制御する機能を有する。前記無機塩化物として具体的には塩化ナトリウム（ＮａＣｌ）、塩化カリウム、塩化マグネシウム又はこれらの混合物等を好ましく挙げることができる。前記の無機塩化物で濃度は０．０１〜１．５ｗ／ｖ％であり、より好ましくは０．０５〜１ｗ／ｖ％の範囲である。前記濃度が０．０１ｗ／ｖ％未満および１．５ｗ／ｖ％を越える場合は、ソフトコンタクトレンズの形状変化や眼への刺激が生じるので好ましくない。
【００２５】
本発明に用いられるＥ成分としては、界面活性剤であり洗浄機能を有する。前記界面活性剤としては、陰イオン性界面活性剤、非イオン性界面活性剤、陽イオン性界面活性剤、両性界面活性剤等が用いられる。このうち特に眼刺激性の低い非イオン性界面活性剤を用いることが好ましい。非イオン性界面活性剤としては、ポリエチレングリコールおよびポリプロピレングリコールのブロック共重合体を好ましく挙げることができる。
前記記載の界面活性剤の濃度は０〜５ｗ／ｖ％、好ましくは０〜２ｗ／ｖ％の範囲である。前記濃度が５ｗ／ｖ％を越えると眼刺激性が高くなるため好ましくない。また前記濃度が０ｗ／ｖ％の場合であっても前記Ａ成分が、コンタクトレンズに防汚性を付与するので、汚染が少ないので高い洗浄性は必ずしも必要ではない。
【００２６】
本発明に用いられるＦ成分としては、キレート剤であり、コンタクトレンズへのカルシウム沈着を抑制する機能を有する。前記キレート剤としては、クエン酸、エチレンジアミンテトラ酢酸（ＥＤＴＡと略す。）の２Ｎａ、あるいは４Ｎａ塩、シクロヘキサジアミンテトラ酢酸および、これらのアルカリ金属塩、またはこれらの混合物を好ましく挙げることができる。前記記載のキレート剤の濃度は０〜５ｗ／ｖ％、好ましくは０〜２ｗ／ｖ％の範囲である。前記濃度が５ｗ／ｖ％を越えると眼刺激性が高くなるため好ましくない。また前記濃度が０ｗ／ｖ％の場合であっても、前記Ａ成分がコンタクトレンズの汚染を防止し、カルシウムイオンの沈着汚染を防止するので、必ずしもキレート剤の添加が必要ではない。
【００２７】
本発明のコンタクトレンズ用溶液は、前記各成分を溶媒に溶解したものである。該溶媒としては、前記Ａ成分のポリマーを溶解でき、コンタクトレンズに対して影響が少なく、更に水混和でコンタクトレンズを浸漬、洗浄等によりコンタクトレンズに接触させる方法等の簡単な操作で目的が達成できる溶媒であればよく、具体的には、例えば精製水等の水を好ましく挙げることができる。さらに、エタノール、イソプロパノール、エチレングリコール、プロピレングリコール、グリセリン等の水と任意の割合で混和する性質を持つ溶媒を単独で用いることもできる。また、前記の溶媒と水との混合液を溶媒として用いることもできる。
【００２８】
本発明のコンタクトレンズ用溶液の製造方法は、Ａ、ＢおよびＣ成分を、また必要に応じては、さらにＤ、Ｅ、Ｆ成分を加えて溶媒に通常の方法で溶解させる。
溶解には加温してもよいし、通常のかき混ぜ機、例えばスターラーやホモミキサーを用いてもよい。
【００２９】
本発明のコンタクトレンズ用溶液の使用方法として、該コンタクトレンズ用溶液にコンタクトレンズを室温下で、１分〜２４時間浸漬した後、水、生理食塩水、または該コンタクトレンズ溶液ですすぐ等の使用方法を挙げることができる。
対象としては、ハードコンタクトレンズ、ソフトコンタクトレンズのどちらにも有効であり、非含水性のコンタクトレンズでは、水、生理食塩水、コンタクトレンズ用溶液ですすぐことが好ましく、また、含水性のコンタクトレンズでは、生理食塩水、コンタクトレンズ用溶液ですすぐことが好ましい。
【００３０】
本発明のコンタクトレンズ用溶液には、前記各必須成分のほかに、粘度を調整するために水溶性の高分子化合物を加えることができる。これは本発明の必須成分の特性を損なわないものであれば特に限定されるものではないが、例えばポリエチレングリコール、ポリプロピレングリコール、ポリビニルアルコール、ポリビニルピロリドン、カルボキシメチルセルロース、ヒドロキシエチルセルロース、ヒドロキシプロピルメチルセルロース、エチレンオキサイドとプロピレンオキサイドのブロック共重合体、無水マレイン酸とメチルビニルエーテルの共重合体等を挙げることができる。
【００３１】
【発明の効果】
本発明のコンタクトレンズ用溶液は、コンタクトレンズを該溶液中に浸漬させることにより、コンタクトレンズの洗浄、保存、すすぎ、消毒を行うと同時に、コンタクトレンズに防汚性および親水性を付与することができる。またタンパク質、脂質等の汚れの付着、沈着を抑制できるためコンタクトレンズの変性を防止し、親水性の付与により装用感を向上させ、眼に対する安全性も向上させることができる。前記のように対象としてはハードコンタクトレンズ、ソフトコンタクトレンズについて有効である。
【００３２】
【実施例】
実施例及び比較例により本発明を更に詳細に説明する。
合成例１
表１に記載したＰＣ単量体２として、２−メタクリロイルオキシエチル−２‘−（トリメチルアンモニオ）エチルホスフェート（ＭＰＣと略す）を２５重量部ならびにビニルモノマーとして、ｎ−ブチルメタクリレート（ｎ−ＢＭＡ）を２５重量部、ラジカル重合開始剤としてアゾビスイソブチロニトリル（ＡＩＢＮ）０．０１重量部とをメタノール４５０重量部に溶解し、重合用ガラス反応管に入れ窒素置換した後、恒温槽にて５０℃、７２時間重合させた。重合終了後、エタノールを良溶媒として、ジエチルエーテルを貧溶媒として再沈精製し、加熱乾燥させてポリマー１を得た。
【００３３】
合成例２、３
合成例１と同様にして表１に示した組成で重合し、ポリマー２、３を得た。
なお、表中，ＬＭＡはラウリルメタクリレ−トを示す。
【００３４】
ＲＧＰの作成；
［高酸素透過性ハードコンタクトレンズ（ＲＧＰと称す）テストピースの作成］トリス（トリメチルシロキシ）シリルプロピルメタクリレート４０ｇ、トリフルオロエチルメタクリレート３０ｇ、メチルメタクリレート１０ｇ、トリエチレングリコールジメタクリレート１５ｇ、メタクリル酸５ｇ及びアゾビスイソブチロニトリル０．２ｇを試験管に注入し、窒素置換の後密封し、６０℃で２４時間かけて試験管内の原料モノマーを加熱硬化させ、無色透明の重合物を得た。得られた重合物を通常の加工方法により、切削、研磨し、所定形状（直径；１４ｍｍ、厚さ１ｍｍの円板）のＲＧＰテストピースを作成した。
【００３５】
ＳＣＬの作成；
［含水性ソフトコンタクトレンズ（ＳＣＬと称す）テストピースの作成］
２−ヒドロキシエチルメタクリレート９９ｇ、エチレングリコールジメタクリレート  ０．４ｇおよびアゾビスイソブチロニトリル０．０５ｇを試験管に注入し、窒素置換の後密封し、５０℃で２４時間かけて試験管内の原料モノマーを加熱硬化させ、無色透明の重合物を得た。得られた重合物を通常の加工方法により、切削、研磨し、所定形状（直径；１４ｍｍ、厚さ１ｍｍの円板）のＳＣＬテストピースを作成した。
【００３６】
［細菌溶液の調整］
大腸菌、黄色ブドウ球菌および緑濃菌を５ｍｌのソイビーン・カゼイン・ダイジェスト・ブロス培地に接種し、３７℃で振とう培養を行った。５０００ｒｐｍで１０分間の遠心分離により集菌後、得られた菌体の沈殿を１ｍｌあたり３０００００個の菌体を含むように生理食塩水で希釈した。
【００３７】
実施例１
表２に示す各成分を各配合割合にて精製水に溶解し、コンタクトレンズ用溶液を調整した。得られた各水溶液を用いて下記の試験を行った。ＲＧＰテストピースを用いた場合は、接触角、洗浄力、防汚性、消毒効果の試験を行い、その試験結果を表３に示した。ＳＣＬテストピースを用いた場合は、洗浄力、防汚性、消毒効果、形状変化の試験を行い、その試験結果を表２に示した。
【００３８】
（１）接触角；コンタクトレンズテストピースを前記コンタクトレンズ溶液に２時間浸漬保存した後、該コンタクトレンズ溶液で濯いだ。このテストピースの接触角を水液滴法により接触角測定機（協和科学（株）製）を用いて測定した。
【００３９】
（２）洗浄力；タンパク質、脂質について以下の方法で洗浄力を評価した。
（ａ）タンパク質の洗浄力の評価；
アルブミン０．３９重量％、γ−グロブリン０．１６重量％、リゾチーム０．１２重量％、ムチン０．１重量％を含む生理食塩水中でコンタクトレンズテストピースを６０℃で２時間処理し、テストピースを汚染させた。このテストピースを前記の水溶液に２時間浸漬した後、該水溶液でこすり洗いを行った後、１％ドデシル硫酸ナトリウム（和光純薬工業製）水溶液でテストピースからタンパク質を剥離させ、その溶液中のタンパク量をマイクロＢＣＡキット（ピアス社製）を用いて測定し、洗浄前の汚れに対するタンパク質汚れの洗浄率（％）を計算した。
タンパク質汚れに対する洗浄率（％）＝｛（洗浄後剥離蛋白質量）／洗浄前吸着蛋白質量｝×１００
（ｂ）脂質の洗浄力の評価；
トリオレイン０．８重量％、コレステロール０．１重量％、卵黄レシチン０．１重量％を乳化させた生理食塩水中でコンタクトレンズテストピースを３７℃で１２時間処理し、テストピースを汚染させた。このテストピースを前記の水溶液に２時間浸漬した後、該水溶液でこすり洗いを行った後、クロロホルム／メタノール溶液（２：１）でテストピース上の脂質を抽出した後、溶媒を蒸発させた。残った脂質の量をリン酸−バニリン法で測定し、洗浄前の汚れに対する脂質汚れに対する洗浄率（％）を計算した。
脂質汚れに対する洗浄率（％）＝｛（洗浄後剥離脂質量）／洗浄前吸着脂質量｝×１００
【００４０】
（３）蛋白防汚染性；前記の水溶液により浸漬処理したコンタクトレンズテストピースをアルブミン０．３９重量％、γ−グロブリン０．１６重量％、リゾチーム０．１２重量％を含む生理食塩水中に３７℃で２４時間浸漬した後、生理食塩水で洗浄し、界面活性剤でテストピースからタンパク質を剥離させ、その溶液中のタンパク量をマイクロＢＣＡキット（ピアス社製）を用いて測定した。
蛋白防汚性（μｇ）＝付着蛋白質量
（４）消毒の効果
前記水溶液２ｍｌと細菌溶液１ｍｌを混合し室温で１０分間放置した後、残存する生菌数を測定した。生菌数の測定は反応後の溶液を生理食塩水で適当な濃度に希釈し、その内の０．１ｍｌをソイビーン・カゼイン・ダイジェスト・ブロス培地に散布し、３０℃で２４時間保湿後、出現したコロニー数を測定した。
【００４１】
（５）形状変化
予め生理食塩水にコンタクトレンズテストピースを２４時間浸漬させた。次にテストピースを前記コンタクトレンズ溶液に２４時間浸漬保存した後、該コンタクトレンズ溶液で濯いだ。該溶液に保存前後のテストピースの寸法を測定した。
【００４２】
実施例２〜７
実施例１と同様にして、表２、３に示す組成で各成分を配合してコンタクトレンズ用処理液を調整した。これらの溶液について実施例１と同様に試験を行った。結果を表２および表３に併せて示す。
【００４３】
比較例１〜３
表３に示す配合でコンタクトレンズ用処理液を調整し、実施例１と同様の評価を行った。結果を表３に示す。
【００４４】
【表１】
0004162304.tif 000007
【００４５】
【表２】
0004162304.tif 000008
【００４６】
【表３】
0004162304.tif 000009
【００４７】
以上実施例及び比較例の結果より以下のことがわかる。
比較例１はＲＧＰテストピースに対して接触角が高く、また洗浄力および防汚性に乏しい。比較例２ではＳＣＬテストピース中の消毒性能が無い。比較例３ではＳＣＬテストピース中の消毒性能が無く、さらに、テストピースの変形を引き起こす。このことから、各成分単独ではコンタクトレンズ用処理液として十分な効果がないことがわかる。
一方各実施例では接触角の低下（親水性）、洗浄力、防汚性の全てにおいて各比較例よりも著しい効果が見られる。